(57)【特許請求の範囲】
【請求項１】
芳香族ジヒドロキシ化合物及び炭酸ジエステルを原料とし、これら両原料を原料混合槽に連続的に供給し、得られた混合物を重合槽に連続的に供給して、エステル交換触媒を用いてエステル交換法により芳香族ポリカーボネートを製造するに際し、（１）全製造時間を分画して設けた一以上の単位製造時間ごとに、設定エステル交換触媒量を芳香族ジヒドロキシ化合物又は炭酸ジエステル１モルに対して、０．０５〜５μモルの範囲内から選択し、しかも（２）芳香族ジヒドロキシ化合物又は炭酸ジエステルの供給量と触媒流量とを継続的に各々の流量制御弁により測定した後、算出される実際のエステル交換触媒量を上記設定エステル交換触媒量と一致させるように触媒流量を触媒流量制御弁の開度をコントロールして自動制御することにより、各単位製造時間の少なくとも９９％の時間は、供給される実際のエステル交換触媒量が、芳香族ジヒドロキシ化合物又は炭酸ジエステル１モルに対して、各設定エステル交換触媒量±０．１μモル以内の値に維持されることを特徴とする芳香族ポリカーボネートの製造方法。
【請求項２】
上記各単位製造時間の少なくとも９９％の時間は、供給される実際のエステル交換触媒量が、芳香族ジヒドロキシ化合物又は炭酸ジエステル１モルに対して、各設定触媒量±０．０６μモル以内の値に維持されることを特徴とする、請求項１に記載の芳香族ポリカーボネートの製造方法。
【請求項３】
上記エステル交換触媒がアルカリ金属化合物であることを特徴とする請求項１又は２記載の芳香族ポリカーボネートの製造方法。
【発明の詳細な説明】
【技術分野】
【０００１】
本発明は、芳香族ジヒドロキシ化合物と炭酸ジエステルとのエステル交換法による芳香族ポリカーボネートの製造方法に関する。
【背景技術】
【０００２】
芳香族ポリカーボネートは、各種強度に優れている上、透明性に優れた樹脂であり、幅広い分野で利用されている。このポリカーボネートの工業的製法としては、ビスフェノールＡとホスゲンを塩化メチレン溶媒中で反応させる界面重合法が一般的であるが、この方法は工業的に取り扱いの難しいホスゲンや塩化メチレンを用いる必要があることから、近年、これらの化合物を用いず、ビスフェノールＡ等の芳香族ジヒドロキシ化合物とジフェニルカーボネート等の炭酸ジエステルとを原料に、無溶媒下、エステル交換反応により、ポリカーボネートを製造する方法が一部工業化されている（例えば、特許文献１、特許文献２及び特許文献３参照）。
【０００３】
上記エステル交換反応を行うには、一般的にはエステル交換触媒を使用する。しかしながら、エステル交換触媒は、適切な種類や量を使用しないと芳香族ポリカーボネートの特に初期色相、溶融時の熱安定性および耐加水分解性などが悪化し、さらには分岐構造も増加するという問題点があった。これら問題点を解決するために、以前から様々な手法が提案されている。
【０００４】
例えば、特許文献４では、エステル交換触媒として、希土類元素を使用して着色の少ない芳香族ポリカーボネート樹脂を製造しようとしているが、希土類元素は工業的に安価に手に入らないという欠点があった。また、特許文献５では、原料中のアルカリ不純物量を１ｐｐｂ以下に規定し、さらにアルカリ金属化合物を芳香族ジヒドロキシ化合物１モルに対して、反応系における総量で、５×１０−８〜８×１０−７モルのアルカリ金属化合物および／またはアルカリ土類金属化合物の存在下に、溶融重縮合させ、溶融時の熱安定性、色相安定性などに優れた反応生成物を得ようとしている。
【０００５】
しかしながら、このように原料中のアルカリ不純物量を精密に管理し、アルカリ金属化合物などのエステル交換触媒量を極めて狭い範囲に規定したとしても、実際の芳香族ポリカーボネートの製造において、芳香族ジヒドロキシ化合物１モルに対して、触媒流量が制御されずに、触媒流量にふれがあると得られた芳香族ポリカーボネートは、特に分子量分布が広く、色相が悪化して、高品質な製品を安定して製造することはできなかった。
【先行技術文献】
【特許文献】
【０００６】
【特許文献１】特開平２−１５３９２５号公報
【特許文献２】特公平６−９９５５２号公報
【特許文献３】特開昭６３−５１４２９号公報
【特許文献４】特開平８−８１５５１号公報
【特許文献５】特許第２９２４９８５号公報
【発明の概要】
【発明が解決しようとする課題】
【０００７】
本発明は、上記問題点に鑑み、分子量分布が狭く、初期色相にも優れた品質を有する芳香族ポリカーボネートを安定して製造する方法を提供するものである。
【課題を解決するための手段】
【０００８】
本発明者等は、上記事情に鑑み鋭意検討を行った結果、エステル交換触媒量を、従来行われてきた以上に、極めて精度良く制御すればよいことを見い出し、本発明を完成するに至った。すなわち、本発明は、芳香族ジヒドロキシ化合物及び炭酸ジエステルを原料とし、これら両原料を原料混合槽に連続的に供給し、得られた混合物を重合槽に連続的に供給して、エステル交換法により芳香族ポリカーボネートを製造するに際し、（１）全製造時間を分画して設けた一以上の単位製造時間ごとに、設定エステル交換触媒量を芳香族ジヒドロキシ化合物又は炭酸ジエステル１モルに対して、０．０５〜５μモルの範囲内から選択し、しかも（２）各単位製造時間の少なくとも９５％の時間は、供給される実際のエステル交換触媒量が、芳香族ジヒドロキシ化合物又は炭酸ジエステル１モルに対して、各設定エステル交換触媒量±０．１μモル以内の値に維持されることを特徴とする芳香族ポリカーボネートの製造方法に関する。
【発明の効果】
【０００９】
本発明の製造方法によれば、使用するエステル交換触媒量を極めて精度良く制御でき、生成する芳香族ポリカーボネートの分子量分布が狭く、初期色相にも優れた品質を有する芳香族ポリカーボネートを得ることができる。
【図面の簡単な説明】
【００１０】
【図１】本発明の製造方法の１例を示したフローシート図である。
【発明を実施するための形態】
【００１１】
以下、本発明の芳香族ポリカーボネートの製造方法について、さらに具体的に説明する。本発明では、芳香族ジヒドロキシ化合物及び炭酸ジエステルを原料とし、エステル交換法により、芳香族ポリカーボネートを製造する。
【００１２】
芳香族ジヒドロキシ化合物：本発明方法の原料の一つである芳香族ジヒドロキシ化合物は、下記一般式（１）で示される化合物である。
【００１３】
【化１】
0005382067.tif 000002
【００１４】
（式中、Ａは、単結合、置換されていてもよい炭素数１〜１０の直鎖状、分岐状若しくは環状の２価の炭化水素基、又は、−Ｏ−、−Ｓ−、−ＣＯ−若しくは−ＳＯ２−で示される２価の基であり、Ｘ及びＹは、ハロゲン原子又は炭素数１〜６の炭化水素基であり、ｐ及びｑは、０又は１の整数である。なお、ＸとＹ及びｐとｑは、それぞれ、同一でも相互に異なるものでもよい。）
【００１５】
代表的な芳香族ジヒドロキシ化合物としては、例えば、ビス（４−ヒドロキシジフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。これらの芳香族ジヒドロキシ化合物は、単独で、又は２種以上を混合して用いることができる。これらのなかでも、２，２−ビス（４−ヒドロキシフェニル）プロパン（以下、「ビスフェノールＡ」又は「ＢＰＡ」と略す）が好ましい。
【００１６】
炭酸ジエステル：本発明の原料の他の一つである炭酸ジエステルは、下記一般式（２）で示される化合物である。
【００１７】
【化２】
0005382067.tif 000003
【００１８】
（式中、Ａ’は、置換されていてもよい炭素数１〜１０の直鎖状、分岐状又は環状の１価の炭化水素基であり、２つのＡ’は、同一でも相互に異なるものでもよい。）
【００１９】
代表的な炭酸ジエステルとしては、例えば、ジフェニルカーボネート、ジトリルカーボネートに代表される置換ジフェニルカーボネート、ジメチルカーボネート、ジエチルカーボネート、ジ−ｔ−ブチルカーボネート等のジアルキルカーボネートが挙げられる。これらの炭酸ジエステルは、単独で、又は２種以上を混合して用いることができる。これらのなかでも、ジフェニルカーボネート（以下、「ＤＰＣ」と略すことがある）が特に好ましい。
【００２０】
これら炭酸ジエステルは、芳香族ジヒドロキシ化合物に対して、通常、過剰に用いられる。すなわち、芳香族ジヒドロキシ化合物に対して１．００１〜１．３、のモル比、好ましくは１．０２〜１．２のモル比で用いられることが好ましい。モル比が１．００１より小さくなると、製造された芳香族ポリカーボネートの末端水酸基が増加して、ポリマーの熱安定性が悪化する傾向があり、また、モル比が１．３より大きくなると、同一条件下ではエステル交換反応の速度が低下し、所望の分子量の芳香族ポリカーボネートの製造が困難となる傾向がある。
【００２１】
原料混合槽への原料の供給方法としては、液体状態の方が計量精度を高く維持し易いため、芳香族ジヒドロキシ化合物及び炭酸ジエステルのうち、一方又は両方を、溶融させて液体状態で供給することが好ましい。液体状態で原料を供給する場合には、計量装置としては、オーバル流量計、マイクロモーション式流量計等を用いることができる。
【００２２】
一方、固体状態で原料を供給する場合には、スクリュー式フィーダーのような容量を計量するものよりも、重量を計量するものを用いるのが好ましく、べルト式、ロスインウェイト式等の重量フィーダーを用いることができるが、ロスインウェイト方式が特に好ましい。
【００２３】
エステル交換触媒：エステル交換法によりポリカーボネートを製造する際には、通常、触媒が使用される。本発明のポリカーボネート製造方法においては、触媒種に制限はないが、一般的にはアルカリ金属化合物、アルカリ土類金属化合物、塩基性ホウ素化合物、塩基性リン化合物、塩基性アンモニウム化合物又はアミン系化合物等の塩基性化合物が使用される。これらは、１種類で使用してもよく、２種類以上を組み合わせて使用してもよい。触媒の使用量は、芳香族ジヒドロキシ化合物又は炭酸ジエステル１モルに対して０．０５〜５μモル、好ましくは０．０８〜４μモル、さらに好ましくは０．１〜２μモルの範囲で用いられる。
【００２４】
触媒の使用量が上記量より少なければ、所望の分子量のポリカーボネートを製造するのに必要な重合活性が得られず、この量より多い場合は、ポリマー色相が悪化し、またポリマーの分岐化も進み、成型時の流動性が低下する。アルカリ金属化合物としては、リチウム、ナトリウム、カリウム、ルビジウム、セシウムの水酸化物、炭酸塩、炭酸水素化合物、等の無機アルカリ金属化合物、アルコール類、フェノール類、そして有機カルボン酸類との塩等の有機アルカリ金属化合物等がある。これらのアルカリ金属化合物の中でも、セシウム化合物が好ましく、具体的に最も好ましいセシウム化合物を挙げれば炭酸セシウム、炭酸水素セシウム、水酸化セシウムである。
【００２５】
また、アルカリ土類金属化合物としては、ベリリウム、カルシウム、マグネシウム、ストロンチウムの水酸化物、炭酸塩等の無機アルカリ土類金属化合物、アルコール類、フェノール類、そして有機カルボン酸類との塩等の有機アルカリ土類金属化合物等がある。塩基性ホウ素化合物としては、例えば、テトラメチルホウ素、テトラエチルホウ素、テトラプロピルホウ素、テトラブチルホウ素、トリメチルエチルホウ素、トリメチルベンジルホウ素、トリメチルフェニルホウ素、トリエチルメチルホウ素、トリエチルベンジルホウ素、トリエチルフェニルホウ素、トリブチルベンジルホウ素、トリブチルフェニルホウ素、テトラフェニルホウ素、ベンジルトリフェニルホウ素、メチルトリフェニルホウ素、ブチルトリフェニルホウ素、等のナトリウム塩、カリウム塩、リチウム塩、カルシウム塩、マグネシウム塩、バリウム塩、又はストロンチウム塩等がある。
【００２６】
塩基性リン化合物としては、例えば、トリエチルホスフィン、トリ−ｎ−プロピルホスフィン、トリイソプロピルホスフィン、トリ−ｎ−ブチルホスフィン、トリフェニルホスフィン、トリブチルホスフィン等の３価のリン化合物、又はこれらの化合物から誘導される４級ホスホニウム塩等がある。塩基性アンモニウム化合物としては、例えば、テトラメチルアンモニウムヒドロキサイド、テトラエチルアンモニウムヒドロキサイド、テトラプロピルアンモニウムヒドロキサイド、テトラブチルアンモニウムヒドロキサイド、トリメチルエチルアンモニウムヒドロキサイド、トリメチルベンジルアンモニウムヒドロキサイド、トリメチルフェニルアンモニウムヒドロキサイド、トリエチルメチルアンモニウムヒドロキサイド、トリエチルベンジルアンモニウムヒドロキサイド、トリエチルフェニルアンモニウムヒドロキサイド、トリブチルベンジルアンモニウムヒドロキサイド、トリブチルフェニルアンモニウムヒドロキサイド、テトラフェニルアンモニウムヒドロキサイド、ベンジルトリフェニルアンモニウムヒドロキサイド、メチルトリフェニルアンモニウムヒドロキサイド、ブチルトリフェニルアンモニウムヒドロキサイド等がある。
【００２７】
アミン系化合物としては、例えば、４−アミノピリジン、２−アミノピリジン、Ｎ，Ｎ−ジメチル−４−アミノピリジン，４−ジエチルアミノピリジン、２−ヒドロキシピリジン、２−メトキシピリジン、４−メトキシピリジン、２−ジメチルアミノイミダゾール、２−メトキシイミダゾール、イミダゾール、２−メルカプトイミダゾール、２−メチルイミダゾール、アミノキノリン等がある。
【００２８】
これらの触媒のうち、実用的にはアルカリ金属化合物が望ましい。また、上記エステル交換触媒は、例えば、水、アセトン、アルコール、トルエン、フェノール、上記原料芳香族ジヒドロキシ化合物又は炭酸ジエステル等の溶媒に溶解した触媒溶液の形態で用いられる。これらの溶媒中では水が好ましく、特にアルカリ金属化合物を触媒とする場合には水溶液とすることが好適である。
【００２９】
芳香族ポリカーボネートの製造方法：本発明の芳香族ポリカーボネートを製造するには、上記の両原料を、原料混合槽に連続的に供給し、得られた混合物とエステル交換触媒を重合槽に連続的に供給することが好ましい。その際、所望の物性のポリマーを安定して生産するためには、（１）全製造時間を分画して設けた一以上の単位製造時間ごとに、設定エステル交換触媒量（以下、単に「設定触媒量」という。）を芳香族ジヒドロキシ化合物又は炭酸ジエステル１モルに対して、０．０５〜５μモルの範囲内から選択し、しかも（２）各単位製造時間の少なくとも９５％の時間は、供給される実際のエステル交換触媒量（以下、単に「実際の触媒量」という。）が、芳香族ジヒドロキシ化合物又は炭酸ジエステル１モルに対して、各設定触媒量±０．１μモル以内の値に維持されることが必要である。
【００３０】
エステル交換法による芳香族ポリカーボネートの製造においては、通常、原料混合槽に供給された両原料は、均一に撹拌された後、触媒が添加される重合槽に供給され、ポリマーが生産される。この時、重合槽に供給される芳香族ジヒドロキシ化合物又は炭酸ジエステル１モルに対しての触媒量を一定に保つために、まず、その目標となる「設定触媒量」を設定することが好ましい。これは、既述の理由から芳香族ジヒドロキシ化合物又は炭酸ジエステル１モルに対して、０．０５〜５μモルの範囲内から選択されることが好ましい。この設定エステル交換触媒量は、全製造時間を通して必ずしも一定値である必要はなく、全製造時間を分画して設けた一以上の単位製造時間ごとに、設定することが可能である。なお、前記の「全製造時間」又は「単位製造時間」とは、重合槽においてポリマーを安定的に生産する原料供給時間に対応し、立ち上げ時や、グレード切り替え時等の非安定時のポリマー製造時間は含まない。
【００３１】
次に、この設定触媒量と、重合槽に供給される実際の触媒量との関係を、全製造時間にわたって所定範囲内に制御することが好ましい。すなわち、全製造時間が単一分画の単位製造時間である場合は、その少なくとも９５％の時間は、芳香族ジヒドロキシ化合物又は炭酸ジエステル１モルに対して、設定触媒量±０．１μモル以内の値に、また、全製造時間が複数の単位製造時間に分画され、設定触媒量が変更される場合には、各単位製造時間の少なくとも９５％の時間は、各設定触媒量±０．１μモル以内の値に、実際の触媒量を維持する。さらには、±０．０８μモル以内に維持することが好ましく、±０．０６μモル以内に維持することが特に好ましい。各単位製造時間において、実際の触媒量が、制御された値に維持される時間の割合は、少なくとも９５％であるが、少なくとも９９％、更に１００％に近いほどより好ましい。９５％より少ない時間になると、所望の分子量、末端ＯＨ基量のポリマーが安定して得られなくなり、分子量分布が広がり、ポリマー色相が悪化する傾向にある。なお、重合温度、重合時間、減圧度等の重合反応時の製造条件を変えて分子量、末端ヒドロキシ基量を維持しようとすると、重合操作が煩雑になり、安定的な生産が困難となる傾向がある。
【００３２】
触媒量を、±０．１μと極めて小さな変動範囲以内に維持して、供給を続けることにより初めて、煩雑な重合操作が避けられ、分子量分布、色調、流動性、耐熱性、機械物性等、諸物性に優れたポリマーを安定的に生産できるようになる。特に、分子量分布は、上記制御により、制御をしない場合と比べて、明らかに狭くなる傾向にある。
【００３３】
実際の触媒量を、設定触媒量±０．１μモル以内の値に維持させるためには、重合槽に供給する触媒流量の計量精度を、維持しようとする触媒流量の精度以上にすることが必要である。そうでない場合には、触媒流量を一定に維持することが困難である。重合槽への触媒の供給方法としては、オーバル流量計、マイクロモーション式流量計等を用いることがことが好ましい。なお、触媒の供給は、重合槽だけに限定するものではなく、原料調製槽でも構わない。
【００３４】
触媒供給を自動制御するには、例えば、まずコンピュータに、継続的に実際の触媒流量の測定値を入力し、前述した設定触媒量と芳香族ジヒドロキシ化合物の原料調製槽への供給量より算出された設定触媒流量とを比較させる。その際、実際の触媒流量の測定値が、該設定触媒流量と異なる場合は、この結果を触媒計量・供給装置に伝え、バルブの開度等を調節して、実際の触媒流量と設定触媒流量が一致するよう制御することにより行うことができる。
【００３５】
ここで、「触媒供給を自動制御する」とは、実際の触媒流量の測定間隔の適正化に十分配慮すれば、継続的な間歇測定でも、連続的な測定と同様に制御を行うことは可能であるが、安定した品質の製品を得るには、実際の触媒流量の測定は、連続的な自動測定であることが好ましい。すなわち、連続的に触媒流量を自動測定できれば、重合槽への触媒供給量を迅速且つ連続的に制御することが可能となり、その結果、一定の設定触媒流量に維持され、ポリカーボネートの分子量分布が狭くなり、さらに色調、流動性、耐熱性、機械物性等、諸物性の均一な製品が得られる。また、連続的な制御に際しては、適切な制御間隔ごとに制御態様を変更するように操作させることも可能である。
【００３６】
ある設定触媒量の単位製造時間中に、実際の触媒量が、設定触媒量±０．１μモル以内の値に、どれほどの時間存在したかは、上記測定手段による測定結果から容易に判定することができる。連続的測定の場合、実際の触媒量と測定時間の関係を示す曲線より、予め設定した触媒量±０．１μモル以内にある累積時間と、±０．１μモルよりはずれた累積時間とを求めることにより、該設定触媒流量での単位製造時間の少なくとも９５％の時間は、±０．１μモル以内の値に維持されていたかどうかが判定される。連続的測定ではない場合でも、継続的な測定であれば、これを統計処理する方法等により判定することができる。
【００３７】
エステル交換反応は、一般的には２段階以上、通常３〜７段の多段工程で連続的に実施されることが好ましい。具体的な反応条件としては、温度：１５０〜３２０℃、圧力：常圧〜1．３３Ｐａ、平均滞留時間：５〜１５０分の範囲とし、各重合槽においては、反応の進行とともに副生するフェノールの排出をより効果的なものとするために、上記反応条件内で、段階的により高温、より高真空に設定する。なお、得られる芳香族ポリカーボネートの色相等の品質低下を防止するためには、できるだけ低温、低滞留時間の設定が好ましい。
【００３８】
上記エステル交換反応において使用する装置は、竪型、管型又は塔型、横型のいずれの形式であってもよい。通常、タービン翼、パドル翼、アンカー翼、フルゾーン翼（神鋼パンテック（株）製）、サンメラー翼（三菱重工業（株）製）、マックスブレンド翼（住友重機械工業（株）製）、ヘリカルリボン翼、ねじり格子翼（（株）日立製作所製）等を具備した１以上の竪型重合槽に引き続き、円盤型、かご型等の横型一軸タイプの重合槽やＨＶＲ、ＳＣＲ、Ｎ−ＳＣＲ（三菱重工業（株）製）、バイボラック（住友重機械工業（株）製）、メガネ翼、格子翼（（株）日立製作所製）、又はメガネ翼とポリマーの送り機能を持たせた、例えばねじりやひねり等の入った翼及び／又は傾斜がついている翼等を組み合わせたもの等を具備した、横型二軸タイプの重合槽を用いることができる。
【００３９】
上記方法で製造した芳香族ポリカーボネート中には、通常、原料モノマー、触媒、エステル交換反応で副生する芳香族ヒドロキシ化合物、芳香族ポリカーボネートオリゴマー等の低分子量化合物が残存している。なかでも、原料モノマーと芳香族ヒドロキシ化合物は、残留量が多く、耐熱老化性、耐加水分解性等の物性に悪影響を与えるので、製品化に際して除去されることが好ましい。
【００４０】
それらを除去する方法は、特に制限はなく、例えば、ベント式の押出機により連続的に脱揮してもよい。その際、樹脂中に残留している塩基性エステル交換触媒を、あらかじめ酸性化合物又はその前駆体を添加し、失活させておくことにより、脱揮中の副反応を抑え、効率よく原料モノマー及び芳香族ヒドロキシ化合物を除去することができる。
【００４１】
添加する酸性化合物又はその前駆体には特に制限はなく、重縮合反応に使用する塩基性エステル交換触媒を中和する効果のあるものであれば、いずれも使用できる。具体的には、塩酸、硝酸、ホウ酸、硫酸、亜硫酸、リン酸、亜リン酸、次亜リン酸、ポリリン酸、アジピン酸、アスコルビン酸、アスパラギン酸、アゼライン酸、アデノシンリン酸、安息香酸、ギ酸、吉草酸、クエン酸、グリコール酸、グルタミン酸、グルタル酸、ケイ皮酸、コハク酸、酢酸、酒石酸、シュウ酸、ｐ−トルエンスルフィン酸、ｐ−トルエンスルホン酸、ナフタレンスルホン酸、ニコチン酸、ピクリン酸、ピコリン酸、フタル酸、テレフタル酸、プロピオン酸、ベンゼンスルフィン酸、ベンゼンスルホン酸、マロン酸、マレイン酸等のブレンステッド酸及びそのエステル類が挙げられる。これらは、単独で使用しても、また、２種以上を組み合わせて使用してもよい。これらの酸性化合物又はその前駆体のうち、スルホン酸化合物又はそのエステル化合物、例えば、ｐ−トルエンスルホン酸、ｐ−トルエンスルホン酸メチル、ｐ−トルエンスルホン酸ブチル等が特に好ましい。
【００４２】
これらの酸性化合物又はその前駆体の添加量は、重縮合反応に使用した塩基性エステル交換触媒の中和量に対して、０．１〜５０倍モル、好ましくは０．５〜３０倍モルの範囲で添加する。酸性化合物又はその前駆体を添加する時期としては、重縮合反応後であれば、いつでもよく、添加方法にも特別な制限はなく、酸性化合物又はその前駆体の性状や所望の条件に応じて、直接添加する方法、適当な溶媒に溶解して添加する方法、ペレットやフレーク状のマスターバッチを使用する方法等のいずれの方法でもよい。
【００４３】
また、必要に応じて、安定剤、紫外線吸収剤、離型剤、着色剤等の添加剤を添加し、樹脂と混練することもできる。
【実施例】
【００４４】
以下、本発明を実施例及び比較例を説明する。なお、得られた芳香族ポリカーボネートの分析は、下記の測定方法により行った。
（１）粘度平均分子量（Ｍｖ）
ウベローデ粘度計を用いて、塩化メチレン中２０℃の極限粘度［η］を測定し以下の式より粘度平均分子量（Ｍｖ）を求めた。
【００４５】
［数１］
［η］＝１．２３×１０−４×（Ｍｖ）０．８３
【００４６】
（２）末端水酸基濃度（ｐｐｍ）
四塩化チタン／酢酸法（Ｍａｋｒｏｍｏｌ． Ｃｈｅｍ． ８８ ２１５（１９６５））により、比色定量を行った。
【００４７】
（３）分子量分布（Ｍｗ／Ｍｎ）
ゲルパーミエーションクロマトグラフィー（ＧＰＣ）により、測定した。測定装置には、東ソー（株）製ＨＬＣ−８０２０を、溶離液にはテトラヒドロフランを使用し、ポリスチレン換算で求め、Ｍｗ／Ｍｎを算出した。
【００４８】
（４）色相（ＹＩ）
製造した芳香族ポリカーボネートを２８０℃で、１００ｍｍ×１００ｍｍ×３ｍｍ厚のプレスシートを射出成形し、該プレスシートをカラーテスター（スガ試験機株式会社製ＳＣ−１−ＣＨ）で、色の絶対値である三刺激値ＸＹＺを測定し、次の関係式により黄色度の指標であるＹＩ値を計算した。ＹＩ値が大きいほど着色していることを示す。
【００４９】
［数２］
ＹＩ＝（１００／Ｙ）×（１．２８×Ｘ−１．０６×Ｚ）
【００５０】
［実施例１］
図１に従って、芳香族ポリカーボネートの製造方法の実施態様を説明する。図１は、本発明の製造方法の１例を示したフローシート図である。図中、１はＤＰＣ貯槽、２は撹拌翼、３はＢＰＡホッパー、４ａ，ｂは原料混合槽、５はＤＰＣ流量制御弁、６はＢＰＡ流量制御弁、７，１０はポンプ、８は触媒流量制御弁、９はプログラム制御装置、１１は触媒貯槽、１２は副生物排出管、１３ａ，ｂ，ｃは竪型重合槽、１４はマックスブレンド翼、１５は横型重合槽及び１６は格子翼である。
【００５１】
窒素ガス雰囲気下１２０℃で調製されたジフェニルカーボネート融液、及び、窒素ガス雰囲気下計量されたビスフェノールＡ粉末を、それぞれ、ＤＰＣ貯槽（１）から２０８．９モル／時及びＢＰＡホッパー（３）から１９７．１モル／時（原料モル比１．０６０）の送量となるように、マイクロモーション式流量計及びロスインウェイト方式の重量フィーダーで計量し、窒素雰囲気下１４０℃に調整された原料混合槽（４ａ）に連続的に供給した。続いて、原料混合液を原料混合槽（４ｂ）に、さらにポンプ（７）を介して容量１００Ｌの第１竪型撹拌重合槽（１３ａ）に連続的に供給した。一方、上記混合物の供給開始と同時に、触媒として２重量％の炭酸セシウム水溶液を、触媒導入管を介して、０．９６ｍＬ／時（設定触媒量：ビスフェノールＡ１モルに対し、０．３μモル）の流量で連続供給を開始した。
【００５２】
このとき、実際の触媒流量制御はＢＰＡ流量制御弁（６）で検知したＢＰＡ流量と設定触媒量より、予め組み込まれているプログラム制御装置（９）で、設定触媒流量を計算して、触媒流量制御弁（８）で測定された触媒流量と一致するように触媒流量制御弁（８）の開度をコントロールすることによって遂行した。マックスブレンド翼（１４）を具備した第１竪型撹拌重合槽（１３ａ）は、常圧、窒素雰囲気下、２２０℃に制御し、さらに平均滞留時間が６０分になるように、槽底部のポリマー排出ラインに設けられたバルブ開度を制御しつつ、液面レベルを一定に保った。
【００５３】
槽底より排出された重合液は、引き続き、第２、第３のマックスブレンド翼を具備した容量１００Ｌの竪型撹拌重合槽（１３ｂ、１３ｃ）、及び第４の格子翼（１６）を具備した容量１５０Ｌの横型重合槽（１５）に逐次連続供給された。第２〜第４重合槽での反応条件は、それぞれ、下記のように、反応の進行とともに高温、高真空、低撹拌速度となるように条件設定した。
【００５４】
［表１］
温度              圧力                撹拌速度
第２重合槽（１３ｂ）      ２２０℃      １．３３×１０４Ｐａ    １１０ｒｐｍ
第３重合槽（１３ｃ）      ２４０℃      ２．００×１０３Ｐａ      ７５ｒｐｍ
第４重合槽（１５）        ２６０℃      ６６．７Ｐａ              １０ｒｐｍ
【００５５】
反応の間は、第２〜第４重合槽の平均滞留時間が６０分となるように、液面レベルの制御を行い、また、各重合槽においては、副生したフェノールを副生物排出管（１２）より除去した。以上の条件下で、１５００時間連続して運転した。なお、第４重合槽底部のポリマー排出口から抜き出された芳香族ポリカーボネートは、溶融状態のまま、３段ベント口を具備した２軸押出機に導入され、ｐ−トルエンスルホン酸ブチルをポリカーボネートに対して２．５ｐｐｍ添加し、水添、脱揮した後、ペレット化した。
【００５６】
得られた芳香族ポリカーボネートの粘度平均分子量（Ｍｖ）は１５，３００であり、末端水酸基濃度は、５４０ｐｐｍであった。また、触媒流量制御弁（８）に設けられた測定装置で実測した触媒流量の連続測定データより、芳香族ジヒドロキシ化合物１モルに対して、設定触媒量±０．１μモル以内の時間を算出したところその割合は、全製造時間の９９．４％であり、０．０６μモル以内の時間の割合は、全製造時間の９７．１％であった。また、分子量分布（Ｍｗ／Ｍｎ）は、２．２であり、２８０℃で射出成形したプレスシートの色相は、１．４であった。評価結果を表−１に示す。
【００５７】
［実施例２］
実施例１において、設定原料モル比を１．０４０、触媒流量を１．６ｍＬ／時（設定触媒量：ビスフェノールＡ１モルに対し、０．５μモル）、第４重合槽の温度を２８０℃及びｐ−トルエンスルホン酸ブチルをポリカーボネートに対して４．０ｐｐｍ添加した他は、実施例１と同様にして芳香族ポリカーボネートを得た。得られた芳香族ポリカーボネートのの評価結果を表−１に示す。
【００５８】
［実施例３］
実施例２において、設定原料モル比を１．０３５、また触媒流量を１．９ｍＬ／時（設定触媒量：ビスフェノールＡ１モルに対し、０．６μモル）に設定した他は、実施例２と同様にして芳香族ポリカーボネートを得た。得られた芳香族ポリカーボネートのの評価結果を表−１に示す。
【００５９】
［実施例４］
実施例１において、触媒として、１Ｎ  ＮａＯＨ水溶液を、また触媒流量を０．１４Ｌ／時（設定触媒量：ビスフェノールＡ１モルに対し、０．７μモル）に設定した他は、実施例１と同様にして芳香族ポリカーボネートを得た。得られた芳香族ポリカーボネートの評価結果を表−１に示す。
【００６０】
［実施例５］
実施例２において、触媒として、１Ｎ  ＮａＯＨ水溶液を、また触媒流量を０．２０Ｌ／時（設定触媒量：ビスフェノールＡ１モルに対し、１．０μモル）に設定した他は、実施例２と同様にして芳香族ポリカーボネートを得た。得られた芳香族ポリカーボネートの評価結果を表−１に示す。
【００６１】
［比較例１］
実施例１において、プログラム制御装置を設置せず、触媒流量を０．９６ｍＬ／時（設定触媒量：ビスフェノールＡ１モルに対し、０．３μモル）に固定した他は、実施例１と同様にして芳香族ポリカーボネートを得た。得られた芳香族ポリカーボネートの評価結果を表−１に示す。
【００６２】
［比較例２］
実施例２において、プログラム制御装置を設置せず、触媒流量を１．６ｍＬ／時（設定触媒量：ビスフェノールＡ１モルに対し、０．５μモル）に固定した他は、実施例２と同様にして芳香族ポリカーボネートを得た。得られた芳香族ポリカーボネートの評価結果を表−１に示す。
【００６３】
【表２】
0005382067.tif 000004
【符号の説明】
【００６５】
１．ＤＰＣ貯槽
２．撹拌翼
３．ＢＰＡホッパー
４ａ，ｂ．原料混合槽
５．ＤＰＣ流量制御弁
６．ＢＰＡ流量制御弁
７，１０．ポンプ
８．触媒流量制御弁
９．プログラム制御装置
１１．触媒貯槽
１２．副生物排出管
１３ａ，ｂ，ｃ．竪型重合槽
１４．マックスブレンド翼
１５．横型重合槽
１６．格子翼
【図１】
0005382067.tif 000005